(57)【特許請求の範囲】
【請求項１】
ポリ塩化ビニル樹脂から成る表層材層と裏打材層が接合一体化された塩化ビニル樹脂系壁紙の廃材を所定の大きさに裁断して粉砕物とし、
その粉砕物をポリ塩化ビニル樹脂改質剤と一緒に高速混練することによって得られた分散物を加圧してシートに成形することからなり、
前記裏打材層が普通パルプ紙又は普通パルプ紙を難燃剤で処理した難燃紙であり、
前記ポリ塩化ビニル樹脂改質剤がアクリル変性ポリテトラフルオロエチレンであり、
木粉を配合しない、
ことを特徴とする塩化ビニル系壁紙のリサイクル方法。
【請求項２】
前記高速混練では、前記粉砕物が微粒子化され、微細分散化される、ことを特徴とする請求項１に記載の塩化ビニル系壁紙のリサイクル方法。
【請求項３】
ポリ塩化ビニル樹脂から成る表層材層と裏打材層とを含む塩化ビニル樹脂系壁紙の廃材の粉砕物と、ポリ塩化ビニル樹脂改質剤とを有し、
前記裏打材層が普通パルプ紙又は普通パルプ紙を難燃剤で処理した難燃紙であり、
前記ポリ塩化ビニル樹脂改質剤がアクリル変性ポリテトラフルオロエチレンであり、
木粉を含まない、
ことを特徴とするシート。
【請求項４】
請求項３に記載されたシートを構成材料の一つとして含む構成体。
【発明の詳細な説明】
【技術分野】
【０００１】
本発明は塩化ビニル系壁紙のリサイクル方法及塩化ビニル系壁紙のリサイクル方法によって製造されたシート、並びに前記シートを含む構成体に関する。より詳細に述べれば、本発明は、ポリ塩化ビニルから成る表層材層と、裏打材層を接合一体化した、いわゆる塩化ビニル系壁紙のポリ塩化ビニルから成る表層材層と、裏打材層をそれぞれ分離せずに、所定の処理を経てリサイクルする方法、及びその方法により製造されたシート、並びに前記シートを構成材料の一つとして含む構成体に関する。
本発明で使用する用語「構成体」は、タイルカーペット又は床材、フローリングのバッキング材、遮音シート、又はプラスチックパレット等と定義する。
【背景技術】
【０００２】
塩化ビニル系壁紙の廃材には、その製造工程で発生する「工場廃材」と、施工段階で発生する「施工廃材」と、適正に施工された後に更新等で不要になった「使用済み廃材」がある。本発明では、これら３種の廃材を総称して「塩化ビニル系壁紙廃材」と呼称する。
【０００３】
塩化ビニル系壁紙の廃材の排出量は、年間約６億４千万ｍ２（約２０万トン）程である。塩化ビニル系壁紙は、平成１３年４月施行の「資源有効利用促進法」により、指定表示製品に指定されていて、分別回収促進のための材質表示等が求められている。然しながら、塩化ビニル系壁紙の廃材の年間回収率に対するリサイクル率は１％以下と言われている。その大きな原因は、従来法の主流は、ポリ塩化ビニルから成る表層材層と、パルプ繊維から成る裏打材層を分離する工程を含んでいるために、設備、その他にかかるコストが上昇し、再生した製品に、産業規模での用途がなかなか開発されないことにあった。
【０００４】
従来の塩化ビニル系壁紙廃材のリサイクル方法としては、ポリ塩化ビニルから成る表層材層と、パルプ繊維等から成る裏打材層を分離し、粉砕したり、或いはさらに、加熱溶融してペレットにする方法がある。たとえば、特許文献１は、繊維質である裏打ち紙基材に塩化ビニル系樹脂を被覆した壁紙等や塩化ビニル樹脂を布製軍手の表面に塗布した作業手袋の繊維質層と合成樹脂被覆層とを含む廃製品から、繊維質成分と樹脂成分を分離回収して、それぞれ再生原料として再資源化する方法において、先ず粉砕した後、塩化ビニル系樹脂片と、繊維片それぞれの比重の相違を利用して風力によってサイクロンを経て別々に回収する方法を記載している。
【０００５】
また、特許文献２は、特許文献１に記載された発明と同じように、繊維及び樹脂を含む 複合樹脂廃材を、繊維質成分と樹脂成分を分離回収して、それぞれ再生原料として再資源化する方法において、先ず粉砕した後、サイクロンを利用して樹脂片と繊維片それぞれの比重の相違を利用して分離する技術を記載している。
【０００６】
また、特許文献３は、塩化ビニル系壁紙の樹脂層を有機溶剤で膨潤させ、繊維層と分離して塩化ビニル系樹脂を回収する技術を記載している。
【０００７】
また、特許文献４は、切削刃を有する回転体を用いて積層体の一層を切削剥離する方法を開示している。
【０００８】
上述した特許文献に記載された従来技術は、いずれも、いわゆる塩化ビニル系壁紙廃材をリサイクル処理するに当たって、専用に開発された特殊な装置、機械、器具等を必要とするので初期設備投資、メンテナンス費用等に多大のコストがかかり、再生した製品に、産業規模での用途があって、コストを十分吸収することができない限り実用化に困難を伴う。
【先行技術文献】
【特許文献】
【０００９】
【特許文献１】特開２００７−２７５８５２号公報
【特許文献２】特開２００８−２１３４２３号公報
【特許文献３】特開平０９−５９４２３号公報
【特許文献４】特開平２００３−８８７７２号公報
【発明の概要】
【発明が解決しようとする課題】
【００１０】
前述した特許文献１〜４に記載されているように、塩化ビニル系壁紙廃材のリサイクルは、ポリ塩化ビニルから成る表層材層と、パルプ繊維から成る裏打材層を分離し、粉砕したり、或いはさらに、加熱溶融してペレットにする方法がある。然しながら、前述した特許文献に記載されているような方法では、専用に開発された特殊な装置、機械、器具等を必要とするので初期設備投資、メンテナンス費用等に多大のコストがかかる上、製造工程が複雑化して最終製品の用途によっては、実用が困難な場合がある。たとえば、塩化ビニル系壁紙廃材を床面の不陸調整材や下地材、カーペットのバック層などのように、仕上がり状態よりもコストや製造工程の単純化が要求される製品に再利用する場合などが、その一例である。
【００１１】
従って、発明が解決しようとする主たる課題は、塩化ビニル系壁紙廃材を、ポリ塩化ビニルから成る表層材層と、パルプ繊維から成る裏打材層を分離せずに、リサイクルシートに成形することである。
【課題を解決するための手段】
【００１２】
上記課題は、以下の各項に述べる手段により解決される。
１．ポリ塩化ビニル樹脂から成る表層材層と裏打材層が接合一体化された塩化ビニル樹脂系壁紙の廃材を所定の大きさに裁断して粉砕物とし、
その粉砕物をポリ塩化ビニル樹脂改質剤と一緒に高速混練することによって得られた分散物を加圧してシートに成形することを特徴とする塩化ビニル系壁紙のリサイクル方法。
【００１３】
２．前記１項において、ポリ塩化ビニル樹脂改質剤としてアクリル変性ポリテトラフルオロエチレンを使用する。
【００１４】
３．前記１又は２項において製造されたシート。
【００１５】
４．前記３項記載のシートを構成材料の一つとして含む構成体。
【発明の効果】
【００１６】
請求項１に記載した発明により、ポリ塩化ビニル樹脂から成る表層材層と裏打材層が接合一体化された塩化ビニル樹脂系壁紙の廃材を所定の大きさに裁断して粉砕物とし、
その粉砕物をポリ塩化ビニル樹脂改質剤と一緒に高速混練することによって得られた分散物を加圧してシートに成形するので、従来のように、ポリ塩化ビニルから成る表層材層と、裏打材層を分離し、粉砕したり、或いはさらに、加熱溶融してペレットにする方法と異なり、専用に開発された特殊な装置、機械、器具等を必要としない。従って、初期設備投資、メンテナンス費用等に多大のコストを必要としない。また、リサイクル工程も分離工程が無いため、比較的単純なものとなる。従って、たとえば、塩化ビニル系壁紙廃材を再利用して、床面の不陸調整材や下地材、カーペットのバック層などのように、仕上がり状態よりもコストや製造工程の単純化が要求される製品の場合などに産業上の利用可能性がある。
【００１７】
さらに、請求項１に記載した発明は、塩化ビニル樹脂系壁紙をポリ塩化ビニル改質剤と一緒に高速混練する工程を含むので、後続工程で、ポリ塩化ビニルから成る表層材層を効率よく溶融させ、裏打材層を一種のセルローズ系充填材として得ることができる。このようにして得られたセルローズ系充填材は、従来からゴム、プラスチック用充填材として利用されている、木材パルプをアルカリ処理し、機械的に砕断したアルファ繊維素からなる繊維フロック、綿実から得られるコットンリッターまたはコットンフロックや、人絹を細断した人絹フロック等の代替品として機能させることができる。このセルローズ系充填材は、ポリ塩化ビニルに対して加工性の改良、変形・収縮の防止、硬度の向上等の効果がある。
【００１８】
請求項２に記載した発明により、ポリ塩化ビニル改質剤としてアクリル変性ポリテトラフルオロエチレンを選択することにより、ポリ塩化ビニルの溶融張力を増大させ、成形工程における樹脂の流動特性を向上させ、成形品の外観を向上させることができる。
【００１９】
請求項３に記載した発明により、塩化ビニル樹脂系壁紙のリサイクルにより、安価に且つ使用済み資源の有効利用としてのシートを製造することができる。
【００２０】
請求項４に記載した発明により、塩化ビニル樹脂系壁紙のリサイクルにより、安価に且つ使用済み資源の有効利用として製造されたシートを、シートまたはタイルタイプの塩ビ床材のバッキング材及びセンター材、フローリングのバッキング材、遮音シート、又はプラスチックパレットに応用することにより、当該産業分野の材料コストを低減することができ、且つ、省資源に資する。
【図面の簡単な説明】
【００２１】
【図１】製品例１のタイルカーペットの断面図。
【図２】製品例２の床材の断面図。
【図３】シート成型工程の一例の概要図。
【発明を実施するための形態】
【００２２】
以下、発明を実施するための形態を具体的に説明する。
【００２３】
本発明が処理対象とする塩化ビニル樹脂系壁紙は、塩化ビニル樹脂に、可塑剤、充填材、安定剤、発泡剤、発泡助剤、防かび剤、難燃剤、紫外線吸収剤、着色剤又は顔料、酸化防止剤、滑剤等常用の樹脂用各種添加剤を、所要の目的、効果等を勘案して添加して所定の方法により成形したフィルム又はシートから成るポリ塩化ビニル表層材層と、裏打ち材層を積層して一体化したものである。
【００２４】
塩化ビニル樹脂に添加される可塑剤、充填材、安定剤、発泡剤、発泡助剤、防かび剤、難燃剤、紫外線吸収剤、着色剤又は顔料、酸化防止剤、滑剤等樹脂用各種添加剤は、塩化ビニル樹脂のフィルム又はシートの成形では従来から広く使用されているので、それらに関する説明は割愛する。
【００２５】
化粧面であるポリ塩化ビニル表層材層の表面には、表面のつや調整、表面強度の向上のためにアクリル樹脂などを塗布したり、耐傷（耐スクラッチ）性、耐薬品性、耐汚染性、耐候性などを改良するためにフッ素樹脂コーティングをしたり、ＰＭＭＡ（ポリメチルメタクリレート）樹脂フィルム、ポリオレフィン系樹脂フィルム等を積層してもよい。また、消臭、抗菌、調湿、蓄光機能を付与させてもよい。壁紙としての最も重要な美的効果を発現する模様、柄を、アクリル樹脂等に有色顔料を添加した印刷インキで印刷する。
【００２６】
裏打ち材層としては、普通パルプ紙、普通パルプ紙を難燃剤で処理した難燃紙、水酸化アルミニウム又は水酸化マグネシウム等の無機質材及びガラス繊維を混抄した無機質紙、織布等が例示される。
【００２７】
上述した構成の塩化ビニル樹脂系壁紙は、色、デザイン共に広範な範囲から選択でき、量産性に富み、広範な価格帯から希望するものが選択でき、施工性がよく、メンテナンス性にも優れていて、多様な機能性を付与したものもあり、物性面でも安定している等の多種多様な利点が評価され、紙系壁紙、繊維系壁紙、塩化ビニル樹脂系壁紙、プラスチック系壁紙、無機質系壁紙等壁紙の全生産量の約９５％を占めている。
【００２８】
塩化ビニル樹脂系壁紙として、主として、ポリ塩化ビニル樹脂３１重量％、フタル酸エステル系可塑剤１４重量％、カルシウム系安定剤１重量％、二酸化チタン光遮蔽剤６重量％、炭酸カルシウム充填剤２３重量％、パルプ繊維２５重量％から成る配合部を所定の方法により厚さ０．２０〜０．２５mmのシートに成形し、その表面に、表面のつや調整、表面強度の向上のためにアクリル樹脂を塗布して表面処理をし、アクリル樹脂等に有色顔料を添加した印刷インキで模様、柄を印刷した使用済み塩化ビニル樹脂系壁紙を処理対象壁紙とした。
【００２９】
ポリ塩化ビニルから成る表層材層とパルプ繊維から成る裏打材層をそれぞれ分離せずに、汎用の粉砕機でスクリーンメッシュ８ｍｍ以下、望ましくは５ｍｍ以下、より望ましくは４mm以下に粉砕する。以下これを「原材料」と呼称する。
【００３０】
原材料は、粉砕サイズが大きすぎると溶融しない紙成分が増えるため、装置内で詰まりを発生しやすくなる。このため、生産に支障をきたし、歩留まりが悪くなる場合がある。一方、原材料の粉砕サイズが小さすぎると、粉砕物が浮遊しやすくなり扱いが難しくなる上、粉砕工程に要するエネルギーが大きくなり、コストの増大を招く可能性があるため、スクリーンメッシュ１ｍｍ以上、望ましくは２ｍｍ以上とする。
【００３１】
本発明における原材料の粉砕径は、原材料のフィーダーでの搬送状況、樹脂溶融の状態、粉砕機の能力等の要素も考慮して決定されるべき値であるが、通常の条件下では、８ｍｍ以下、望ましくは５ｍｍ以下、より望ましくは４mm以下であると搬送しやすく、押出機から押出しやすいので好ましい。
【００３２】
粉砕機で粉砕された原材料は、ポリ塩化ビニル改質剤と混合攪拌される。混合攪拌装置は、スーパーミキサー、ヘンシェルミキサー、ナウターミキサー、タンブラーミキサー、レデイミキサー、Ｖ型ブレンダー、オープンニーダー等など、高い精度の混合が行える装置であることが好ましい。特に、精度と処理能力の点からスーパーミキサーが好適に使用できる。微粒子を均一に分散させるためには、混練機中やあるいはダイ中でのシェアーにより、前記微粒子が粉体から微粒子化され微細分散化される工程を含むことが好ましい。混合攪拌の条件は、装置の種類、攪拌条件、原材料の種類や粉砕条件などによって適宜設定すれば良い。混合攪拌装置による固体混合は、全ての投入材料が混合により均一に分散していればよく、目視及び手触りによるドライ感で仕上がりを確認して終了することができる。
【００３３】
本発明のポリ塩化ビニル改質剤としては、アクリル変性ポリテトラフルオロエチレンを用いるのが望ましい。ポリ塩化ビニル改質剤は、２重量部以上、７重量部以下、望ましくは、３重量部以上、６重量部以下、さらに望ましくは、４重量部以上、５重量部以下用いる。ポリ塩化ビニル改質剤の添加量が少なすぎると、熱時間の樹脂流れは良いが、最終的に成形されたシートの柔軟性は良いが、他方、柔らかく、熱時間のシート強度は脆く裂けやすくなる。逆に、添加量が余り多すぎると、最終的に成形されたシートの柔軟性が悪く、硬くなり、熱時間のシート強度が上昇し、熱時間の樹脂流れの負荷が大きくなる。
【００３４】
シートに成形する工程の一例を図３に示す。図３の工程１００において、原材料とポリ塩化ビニル改質剤の混練物を、押出機２３で加熱溶融し、シート状に拡幅する金型（以下「押出成形用ダイ２５」と称する）から押し出し、ポリッシングロール２６を介してシートに成形する方法である。押出し成形の条件は、一般的に行われている樹脂シートの成形条件と同じであり、適宜、温度条件を設定すれば良い。
粉砕機で粉砕されスーパーミキサーなど混合攪拌装置によって混合攪拌された原材料Ｘは、貯留フィーダー２１によってサービスタンク２０から搬送され、押出機２３に連続的に送られる。ここでそれぞれの樹脂組成物は加熱溶融され、ブレイカブルプレート２４を通して押出成形用ダイ２５に圧送される。押出機２３のスクリュー（図示せず）の回転数は、１０ｒｐｍ以上１０００ｒｐｍ以下が好ましく、より好ましくは、２０ｒｐｍ以上７００ｒｐｍ以下、さらにより好ましくは３０ｒｐｍ以上５００ｒｐｍ以下である。これより回転速度が遅くなると、滞留時間が長くなり、熱劣化による分子量の低下が生じる場合があり、好ましくない。また回転速度が速すぎると、剪断により分子の切断がおきやすくなり、分子量低下や架橋ゲル発生の増加などの問題が生じやすくなる。押出成形用ダイ２５としては、Ｔダイ、ハンガーダイ、フィッシュテールダイ、ハンガーコートダイ、フィードブロックダイ、マルチマニホールドダイなどが用いられる。押出成形用ダイ２５は、ダイス内の溶融樹脂の滞留が少ない設計であれば、一般的に用いられるいずれのタイプでも構わない。押出成形用ダイ２５は、シートの厚み調整が精度良くできるものが好ましい。このようにして、原材料は、加熱溶融されて押出成形用ダイ２５から押出される。また、樹脂中の異物ろ過や異物によるギアポンプ損傷防止を目的として、押出機２３の出口にフィルター濾材としてブレイカブルプレート２４を設けるのが好ましい。
【００３５】
押出成形用ダイ２５から押出された分散物は、ポリッシングロール２６により加圧されてシート状に成形された後、ポリッシングロール２６上で徐々に冷却され固化し、シート２となる。また、基材層９と接合する場合は、基材層９が、搬送ロール２８によってシート２と等速で繰り出され、プレースロール２９によって、基材層９の表面がシート２の裏面に接するように重ねられる。基材層９とシート２は、ポリッシングロール２６により一体化されて排出される。
なお、図３に示される工程１００は、あくまでも一例であり、例えばポリッシングロール２６やプレースロール２９、搬送ロール２８等の本数は必要に応じて増減、省略しても良い。
また、シート２の加圧成形は、カレンダーロール、押出機、またはプレス機など一般に用いられる樹脂シートの加圧成形方法を用いても良いが、ポリッシングロール２６による方法が層厚のコントロール精度が良く、分散物の樹脂成分が変性しにくいので最も好ましい。
【実施例１】
【００３６】
以下更に詳細に説明する。
粉砕サイズ３〜４ｍｍに粉砕した原材料１００重量部に対して、ポリ塩化ビニル改質剤としての三菱レイヨン（株）製「メタブレン（登録商標）」（アクリル変性ポリテトラフルオロエチレン）５重量部、  ステアリン酸（日油（株）製商品名「ビーズステアリン酸さくら」）０．５重量部、安定剤（アデカ（株）製商品名「アデカスタブＳＰ−９６」）１重量部、及び可塑剤としてDOP（新日本理化（株）製商品名「サンサイザーDOP」）１０重量部を配合して、汎用のスーパーミキサー「SGM・C-300」（(株)カワタ製）で固体混合して原材料の分散物を得た。スーパーミキサーによる混合条件は、攪拌時間２〜３分、仕上がり材料温度は１００℃以下と設定した。スーパーミキサーよる固体混合は、DOPが壁紙に吸収された時点で完了したものと確認した。
得られた原材料の分散物を二軸押出機「ＧＴ１１０」（株式会社池貝製：スクリュー径＝１１０mm；回転数（r. p. m.）＝３０；Ｌ／Ｄ＝１７〜２２逆方向の溝形状を有する逆フィライトエレメントを３箇所に配したスクリューエレメント構成、シリンダーの設定温度（Ｃ１＝１４５℃；Ｃ２＝１５５℃；Ｃ３＝１７５℃；Ｃ４＝１７０℃；Ｃ５＝１７０℃）、押出量＝２５０〜６００、二軸押出機「ＧＳ１２５」（株式会社池貝製：スクリュー径＝１２５mm；回転数（r. p. m.）＝３０；Ｌ／Ｄ＝２５〜３４；シリンダーの設定温度（Ｃ１＝１６５℃；Ｃ２＝１７０℃；Ｃ３＝１７０℃；Ｃ４＝１７０℃；アダプタ＝１６５℃；ダイネック＝１６５℃；押出量＝１００〜４００、樹脂圧力＝約２００）の２つを用いた押出機２３の押出口に３００メッシュのステンレス製金網をブレイカブルプレート２４として１枚装着して、溶融混練し、樹脂組成物を押出した。
【００３７】
押出成形用ダイ２５には、（有）内田製作所製Ｔ−ダイ「コートハンガーダイ」（ダイ幅＝１５５０mm；リップクリアランス＝４．５mm；温度（Ｄ１（端）＝１８７℃；Ｄ２＝１８５℃；Ｄ３＝１７８℃；Ｄ４（中央）＝１７８℃；Ｄ５＝１７８℃；Ｄ６＝１８５℃；Ｄ７（端）＝１８７℃）を用いて、押出機２３の押出口からブレイカブルプレート２４を介して排出される押出物をシート状に拡幅した。
【００３８】
押出成形用ダイ２５によって拡幅された樹脂組成物をポリシングロール２６（三晃特殊金属工業（株）製）によって下記の条件にて厚さ５mmのシートに圧延した。
圧延条件：
スピード（ｍ/分）：上ロール＝１．２８；中ロール＝１．２８；下ロール＝１．００
温度（℃）：上ロール＝３０；中ロール＝７０；下ロール＝７０
クリアランス（mm）：上ロール−ロール間＝開放；中ロール−下ロール間＝４．５
紋形状：上ロール＝鏡面；中ロール及び下ロール＝梨地
【００３９】
実施例１で製造した厚さ５mmのシートは、シートまたはタイルタイプの塩ビ床材のバッキング材、フローリングのバッキング材、遮音シート、プラスチックパレット等に利用可能性があることを確認した。
【実施例２】
【００４０】
予め、押出機のブレーカープレート２４の開口径を実施例１のそれとは変更し開口率３７％とし、樹脂圧力を１２０に低下させ、樹脂の流動性を改善した。
【００４１】
実施例１で製造した原材料の分散物を用いて、実施例１と同じ諸元を有する押出機２３、押出成形用ダイ２５及びポリシングロール２６の構成から成る汎用のシート成形装置により、厚さ２mmのシートに圧延した。
【００４２】
実施例２で製造した厚さ２mmのシートは、シートまたはタイルタイプの塩ビ床材のバッキング材、フローリングのバッキング材、遮音シート、プラスチックパレット等に利用可能性があることを確認した。
【実施例３】
【００４３】
図１は、本件発明のシート２を用いて、シート積層方式又は枚葉積層方式で製造されたタイルカーペットの断面図である。図１において、１はタイルカーペット、２は実施例１で製造した壁紙のリサイクルシート、３は第１接着剤層、４は基布原反、５は第２接着剤層、６は生機、７は基布、８はカーペットテクスチャー、９は基材層である。
【００４４】
実施例３においては、実施例１で製造した厚さは５mmのリサイクルシート２を用いるが、この厚さは特段に限定されない。即ち、一旦５mm厚に製造したシート２をタイルカーペット１の構成材料として必要な所定の厚さに裁断しても、或いは予めタイルカーペット１の構成材料用として必要な別の厚さに成形してもよい。
【００４５】
第１接着剤層３は、シート２及び基布原反４を完全に接合一体化するものであれば特段に限定されない。たとえば、ポリ塩化ビニル系またはアクリル系等常用の接着剤を使用することができ、たとえば平均重合度が約１３００〜約２０００のペースト塩化ビニルレジンゾルを使用した下記の配合成分が例示される。尚、下記の配合には、必要に応じてその他の添加剤を配合することができ、その配合比率を変えることができる。
配合成分   重量％
ペースト塩化ビニルレジンゾル                 １０〜２０
可塑剤（DOP）                                １０〜２０
充填材（炭酸カルシウム）                     ５０〜７０
安定剤（Ba-Ca-Zn系）                             所定量
エポキシ化大豆油                                 所定量
【００４６】
第２接着剤層５は、その下層のガラス基布４及び生機６のバッキングを完全に接合一体化するものであれば特段に限定されない。従って、第１接着剤層３と同じ配合成分を使用することができる。
【００４７】
第１接着剤層３及び第２接着剤層５で挟支される基布原反４には、天然繊維又は合成繊維の織布又は不織布、たとえばガラス繊維の織布又は不織布、ポリエステル繊維の平織り、即ち、寒冷紗、ガラスネット等から任意に選択することができる。
【００４８】
生機６は、天然又は合成繊維よりなる基布７に天然又は合成繊維からなるカーペットテクスチャー８をタフトまたは接合したものである。図１では、テクスチャー８は、ループ状に記載されているが、特段に限定されない。即ち、本発明では、パイルのあるカーペット及びパイルのないカーペットが対象になる。
【００４９】
基材層９は、製造されたタイルカーペット１の構成上の反りバランスを取ることや最下層面の耐久性維持、滑り止め加工等を目的とするもので、壁紙のリサイクルシートの下に基材層を貼り合わせることも可能である。製造方法としては、予め、壁紙のリサイクルシート製作時に積層しておく方法やペースト加工時に最初に繰り出し、塩ビペーストをコートし、壁紙のリサイクルシートを積層する方法等がとれる。基材層９の材料としては、天然繊維又は合成繊維の織布又は不織布、たとえばガラス繊維の織布又は不織布、ポリエステル繊維の平織り、即ち、寒冷紗、ガラスネット等従来から使用しているものが例示される。当然、天然又は各種合成ゴム、又は各種熱可塑性合成樹脂成形品のリサイクル品を起源とする材料を使用することもできる。
【００５０】
タイルカーペット１の製造方法としては、下記の製造例１、製造例２が例示されるが、これらに限定されるものではない。
【００５１】
製造例１（シート積層方式）
シート２を繰り出し、その表面に前述したペースト塩化ビニルゾル配合物から成る第１接着剤層３を約１〜５mmの厚さでコーティングし、この上に前述した基布原反４を積層し、この基布原反４の上に前述したペースト塩化ビニルゾル配合物から成る第二接着層５をコーティングし、更にこの上に生機６を積層し、オーブン装置にてペーストをゲル化させて、各層を一体接着することにより製造した原反を、カッターにて所定形状（例えば５００mm四方大）に裁断することにより、タイルカーペット１を製造した。
【００５２】
製造例２（枚葉積層方式） 
シート２を荒切り、また、プレス方式で枚葉プレートを成形する。このプレート表面に前述したペースト塩化ビニルゾル配合物から成る第１接着剤層３をロールコーターで接着剤１００〜５００ｇ／ｍ2をコーティングし、この上に前述した基布原反４を積層し、この基布原反４の上に前述したペースト塩化ビニルゾル配合物から成る第二接着層５をコーティングし、更にこの上に生機６を積層し、オーブン装置にてペーストをゲル化させて、各層を一体接着することにより大判のタイルカーペットを形成する。接着剤硬化後にカッターにて所定形状（例えば５００mm四方大）に裁断することにより、タイルカーペット１を製造した。製造例２で使用する接着剤は２液反応型のウレタン系接着剤や一液湿気硬化型ウレタン系接着剤が好ましい。その理由は酢ビ系やアクリル系の水系接着剤では乾燥時間がかかる上に接着不良にもなる可能性が高いからである。
【実施例４】
【００５３】
図２は、床材１２の断面図である。図２において参照番号２，４及び９は、図１のそれらと同じ材料なので、説明を割愛する。
【００５４】
図２において、１０は中間層で、たとえば下記の配合成分からなる厚さ２．０mmのポリ塩化ビニルシートを使用した。尚、必要に応じて常用されるポリ塩化ビニル用各種添加剤を配合してもよい。
配合成分 重量部
ポリ塩化ビニル（重合度１１００）                １００
可塑剤（DOP）                               １０〜３０
安定剤（Ba-Ca-Zn系）                            ４〜５
着色剤                                          １〜２
【００５５】
図２において、１１は表面保護層で、たとえば下記の配合成分からなる厚さ０．４mmのポリ塩化ビニルフィルムを使用した。尚、必要に応じて常用されるポリ塩化ビニル用各種添加剤を配合してもよい。
配合成分 重量部
ポリ塩化ビニル（重合度１１００）          ８０〜１００
艶消しポリ塩化ビニル                        ２０〜３０
可塑剤（DOP）                               １０〜４０
充填材（炭酸カルシウム）                    ２０〜４０
安定剤（Ba-Ca-Zn系）                            １〜５
着色剤                                          １〜５
【００５６】
床材１２の製造方法としては、下記の製造例１、製造例２が例示されるが、これらに限定されるものではない。
【００５７】
製造例１（シート積層方式） 
シート２を繰り出し、その表面に基布原反４を積層し、この基布原反４の上に前述した塩化ビニル樹脂の中間層１０を積層、その上に意匠層となる塩化ビニルプリントシートを積層、更にこの上にクリアの塩化ビニルシートからなる表面保護層１１を積層し、加熱オーブン装置にて、塩化ビニル樹脂を軟化させた上で鉄ロールにより圧着させることで、各層を一体接着することにより、床材１２を製造した。
尚、所望により、鉄ロールで圧着後に、表面を再加熱し、エンボスロールで圧着することにより、表面へ導管エンボスや梨地エンボス等を付与することも可能である。また、構成上の反りバランスを取ることや最下層の耐久性維持、滑り止め加工等を目的として、シート２の下に下層シート９を貼り合わせることも可能である。製造方法としては、予め、シート２の製作時に積層しておく方法や積層加工時に最初に繰り出し、シート２を積層する方法等がとれる。また、中間層１０とシート２の間に基布原反４を積層することで、基材の寸法安定性を向上させることも可能である。
【００５８】
製造例２（枚葉積層方式）
シート２を荒切り加工、また、プレス方式で枚葉プレートを成形する。このプレート表面に基布原反４を積層し、この基布原反４の上に前述した塩化ビニル樹脂の中間層１０を積層、その上に意匠層となる塩化ビニルプリントシートを積層、更にこの上にクリアの塩化ビニルシートからなる表面保護層１１を積層し、加熱オーブン装置にて、塩化ビニル樹脂を軟化させた上で鉄ロールにより圧着させることで、各層を一体接着することにより、大判の塩化ビニルタイルを成形し、カッターにて所定形状（例えば５００mm四方大）に裁断することにより、床材１２を製造することができる。
ここでの接着剤は２液反応型のウレタン系接着剤や一液湿気硬化型ウレタン系接着剤が好ましい。
【産業上の利用可能性】
【００５９】
１．ポリ塩化ビニルから成る表層材層と裏打材層が接合一体化された塩化ビニル樹脂系壁紙の廃材を所定の大きさに裁断した粉砕物をポリ塩化ビニル改質剤と一緒に高速混練とによって得られた分散物を、加圧によりシートに成形するので、従来のように、ポリ塩化ビニルから成る表層材層と裏打材層を分離し、粉砕したり、或いはさらに、加熱溶融してペレットにする方法と異なり、専用に開発された特殊な装置、機械、器具等を必要とせず、初期設備投資、メンテナンス費用等に多大のコストを必要としない。従って、たとえば、塩化ビニル系壁紙廃材を床面の不陸調整材や下地材、カーペットのバック層などのように、仕上がり状態よりもコストや製造工程の単純化が要求される製品に再利用する場合などに産業上の利用可能性がある。
【００６０】
２．塩化ビニル系壁紙を、ポリ塩化ビニルから成る表層材層と裏打材層をそれぞれ分離せずに、ポリ塩化ビニル改質剤と一緒に高速混練する工程を含むので、後続工程で、ポリ塩化ビニルから成る表層材層を効率よく溶融させ、裏打材層を一種のセルローズ系充填材として得ることができる。このようにして得られたセルローズ系充填材は、従来からゴム、プラスチック用充填材として利用されている、木材パルプをアルカリ処理し、機械的に細断したアルファ繊維素からなる繊維フロック、綿実から得られるコットンリッターまたはコットンフロックや、人絹を細断した人絹フロック等の代替品として機能させることができる。このセルローズ系充填材は、ポリ塩化ビニルに対して加工性の改良、変形・収縮の防止、硬度の向上等の効果がある。
【００６１】
３．ポリ塩化ビニル改質剤としてアクリル変性ポリテトラフルオロエチレンを選択することにより、ポリ塩化ビニルの溶融張力を増大させ、成形工程における樹脂の流動特性を向上させ、成形品の外観を向上させるので、たとえば、塩化ビニル系壁紙廃材を再利用して床面の不陸調整材や下地材、カーペットのバック層などのように、仕上がり状態よりもコストや製造工程の単純化が要求される製品の場合などに産業上の利用可能性がある。
【００６２】
４．塩化ビニル系壁紙を、ポリ塩化ビニルから成る表層材層と裏打材層をそれぞれ分離せずにできるだけ小さく、たとえば、８ｍｍ以下、望ましくは５ｍｍ以下、より望ましくは４mm以下に粉砕するので、カレンダー、押し出し、プレス等後続の成形工程における支障が無い。従って、たとえば、塩化ビニル系壁紙廃材を再利用して床面の不陸調整材や下地材、カーペットのバック層などのように、仕上がり状態よりもコストや製造工程の単純化が要求される、製品の場合などに産業上の利用可能性がある。
【００６３】
５．本発明によるリサイクルシートは、タイルカーペット又は床材、フローリングのバッキング材、遮音シート、又はプラスチックパレット等の構成材料として使用することができるので、資源の有効利用及び材料費のコスト低減に資することができる。
【符号の説明】
【００６４】
１    タイルカーペット
２    壁紙のリサイクルシート
３    第１接着剤層
４    基布原反
５    第２接着剤層
６    生機
７    基布
８    カーペットテクスチャー
９    基材層
１０  中間層
１１  表面保護層
１２  床材
２０  サービスタンク
２１  貯留フィーダー
２３  押出機
２４  ブレイカブルプレート
２５  押出成型用ダイ
２６  ポリッシングロール
２８  搬送ロール
２９  プレースロール
１００シート成型工程
【図１】
0005936835.tif 000002
【図２】
0005936835.tif 000003
【図３】
0005936835.tif 000004